(57)【要約】  スチレン誘導体単位および共役ジエン誘導体単位を含有する共重合体（Ａ）が環化されてなり、前記スチレン誘導体単位および共役ジエン誘導体単位の少なくとも一部が水素添加されていてもよい重合体環化物であって、ガラス転移温度が１０５℃〜２００℃である、重合体環化物からなる。【特許請求の範囲】
【請求項１】
スチレン誘導体単位および共役ジエン誘導体単位を含有する共重合体（Ａ）が環化されてなり、前記スチレン誘導体単位および共役ジエン誘導体単位の少なくとも一部が水素添加されていてもよい重合体環化物であって、ガラス転移温度が１０５℃〜２００℃である、前記重合体環化物。
【請求項２】
スチレン誘導体に由来する芳香環が、１Ｈ−ＮＭＲスペクトルにおける水素添加前の芳香族プロトンの積分値を１００％としたときの芳香族プロトンの減少率に基づき、１０％以上水素添加されている、請求項１に記載の重合体環化物。
【請求項３】
環化する前の共重合体（Ａ）中のスチレン誘導体と共役ジエン誘導体のモル含有量比（スチレン誘導体／共役ジエン誘導体）が３０／７０〜８０／２０である、請求項１に記載の重合体環化物。
【請求項４】
環化率が７０％以上である、請求項１に記載の重合体環化物。
【請求項５】
スチレン誘導体がスチレン、α−メチルスチレンおよび４−メチルスチレンの少なくとも１種である、請求項１に記載の重合体環化物。
【請求項６】
共役ジエン誘導体がブタジエンおよびイソプレンの少なくとも１種である、請求項１に記載の重合体環化物。
【請求項７】
数平均分子量が１万〜１００万ｇ／モルである、請求項１に記載の重合体環化物。
【請求項８】
環化率が８０％以上である、請求項１に記載の重合体環化物。
【請求項９】
オレフィン性二重結合が共重合体（Ａ）中の共役ジエン誘導体に対し１０モル％以下である、請求項１に記載の重合体環化物。
【請求項１０】
スチレン誘導体と共役ジエン誘導体とにより形成される環化構造を有する、請求項１に記載の重合体環化物。
【請求項１１】
環化構造が下記一般式［Ｉ］〜［ＩＶ］：
【化１】
2007066767.tif 000013
（一般式［Ｉ］〜［ＩＶ］中、Ｒ１は水素原子またはメチル基を示し、Ｒ２、Ｒ３、Ｒ４およびＲ５はそれぞれ独立して水素原子、炭素原子数１〜６のアルキル基またはビニル基を示し、Ｒ２、Ｒ３、Ｒ４およびＲ５のうち隣接する２つの基が互いに結合してベンゼン環を形成していてもよく、Ｘ１、Ｘ２、Ｘ３およびＸ４はそれぞれ独立して水素原子、炭素原子数１〜１０のアルキル基、フェニル基またはハロゲン原子を示す）で表される構造の少なくとも１つを含む、請求項１０に記載の重合体環化物。
【請求項１２】
１H−NMRスペクトルの０〜３ｐｐｍのプロトンの積分値と６〜８ｐｐｍのプロトンの積分値の比（０〜３ｐｐｍのプロトンの積分値／６〜８ｐｐｍのプロトンの積分値）が０．７〜２０である、請求項１に記載の重合体環化物。
【請求項１３】
１H−NMRスペクトルの０〜１ｐｐｍのプロトンの積分値と６〜８ｐｐｍのプロトンの積分値の比（０〜１ｐｐｍのプロトンの積分値／６〜８ｐｐｍのプロトンの積分値）が０．１〜５．０である、請求項１に記載の重合体環化物。
【請求項１４】
環化構造が下記一般式［Ｉ’’］〜［ＩＶ’’］：
【化２】
2007066767.tif 000014
（一般式［Ｉ’’］〜［IＶ’’］中、Ｒ１は水素原子またはメチル基を示し、Ｒ２、Ｒ３、Ｒ４およびＲ５はそれぞれ独立して水素原子、炭素原子数１〜６のアルキル基またはビニル基を示し、Ｒ２、Ｒ３、Ｒ４およびＲ５のうち隣接する２つの基が互いに結合して環を形成していてもよく、Ｘ１、Ｘ２、Ｘ３およびＸ４はそれぞれ独立して水素原子、炭素原子数１〜１０のアルキル基、フェニル基またはハロゲン原子を示す）で表される構造の少なくとも１つを含む、請求項１０に記載の重合体環化物。
【請求項１５】
１H−NMRスペクトルの０〜１ｐｐｍのプロトンの積分値と全プロトンの積分値の比（０〜１ｐｐｍのプロトンの積分値／全プロトンの積分値）が０．０５〜０．５である、請求項１に記載の重合体環化物。
【請求項１６】
赤外分光分析測定で得られる赤外吸収スペクトルの１４５０ｃｍ−１と１３７５ｃｍ−１の強度比（１３７５ｃｍ−１の強度／１４５０ｃｍ−１の強度）が０．２〜０．８であって、かつ１４５０ｃｍ−１と８９０ｃｍ−１の強度比（８９０ｃｍ−１の強度／１４５０ｃｍ−１の強度）が０．６以下である、請求項１に記載の重合体環化物。
【請求項１７】
スチレン誘導体単位および共役ジエン誘導体単位を含有する共重合体（A）を、環化触媒により環化反応を行い、必要に応じてさらに水素添加反応を行う、重合体環化物の製造方法。
【請求項１８】
少なくとも１種の環化触媒が、ハメットの酸度関数（Ｈ０）が−１１以下のブレンステッド酸、もしくは下記一般式［ＶＩＩＩ］：
ＭＸｎＲｍ−ｎ                      ［ＶＩＩＩ］
（一般式［ＶＩＩＩ］中、ＭはＡｌ、Ｔｉ、ＢまたはＦｅを示し、Ｘはハロゲン原子を示し、Ｒはアルキル基、アラルキル基、アリール基、アルケニル基、アルコキシル基またはフェノキシ基を示し、ｍはＭの原子価と等しい数を示し、０≦ｎ≦ｍである）で表されるルイス酸である、請求項１７に記載の重合体環化物の製造方法。
【請求項１９】
水素添加触媒がチーグラー型触媒である、請求項１７に記載の重合体環化物の製造方法。
【請求項２０】
請求項１に記載の重合体環化物を構成成分とする光学材料。
【発明の詳細な説明】
【技術分野】
【０００１】
本発明は、安価で入手し易いモノマーを用いて安価に製造でき、耐熱性、透明性等に優れ、吸水性が低い新規な重合体環化物およびその製造方法、並びに重合体環化物を含有する光学材料に関する。
【背景技術】
【０００２】
近年、光学用樹脂への要求はますます高度になり、安価で入手し易いモノマーを用いて安価に製造でき、耐熱性に優れ、吸水性が低く、かつ高い透明性を有する樹脂が求められている。しかし、従来の光学用樹脂においてはこれらの要求性能が高い次元でバランスよく備わっておらず、光学用樹脂として種々の欠点を有する。【０００３】
例えば、透明性の高い光学用樹脂としては、従来ポリメタクリル酸メチル、ポリカーボネート等が使用されてきた。ポリメタクリル酸メチルは透明性が高く、複屈折率が小さい等、光学的な性質は優れているが、吸水性が大きいため寸法が変化し易く、また耐熱性も低いという欠点を有する。一方、ポリカーボネートはガラス転移温度（Ｔｇ）が高く耐熱性は優れているが、吸水性がやや大きく、アルカリによる加水分解を起こしやすいという欠点を有する。【０００４】
耐熱性が高く、吸水性が小さく、かつ透明性に優れた光学用樹脂としてはノルボルネン系モノマーの開環重合体水素添加物やノルボルネン系モノマーとエチレンとの付加型共重合体が知られている（特許文献１〜４）。しかしながら、これらは一般に光弾性係数の制御が困難であり、またノルボルネン系モノマーとして使用しているテトラシクロドデセン類の多環モノマーは、その製造が必ずしも容易ではない。【０００５】
上記の課題を改善した光学用樹脂として、共役ジエン系重合体環化物およびその水素添加物が知られている（特許文献５）。しかし、これらの共役ジエン系重合体環化物およびその水素添加物は安価で入手し易いモノマーから得られ、透明性に優れ、吸水性が低いものの、Ｔｇが低く、耐熱性が十分とはいえない。【０００６】
重合体環化物の耐熱性を改善した例として、フェニル−ノルボルネン類の開環重合体の環化物が知られている（特許文献６〜７）。しかし、フェニル−ノルボルネン類モノマーは入手が困難であり、製造が必ずしも容易ではない。【０００７】
また、スチレンとイソプレンの共重合体を酸性条件下で処理することにより、隣接するイソプレン同士を環化した環化共重合体（非特許文献１）が報告されている。しかし、上記文献は隣接する共役ジエン同士の環化構造のみを示し、スチレン誘導体と共役ジエン誘導体とによる環化構造を示しておらず、またスチレンとイソプレンの共重合体を合成する条件を示すのみで生成した共重合体中のスチレン単位とイソプレン単位の割合を示していない。さらにこの環化共重合体はフォトレジストとして使用するものであり、耐熱性の観点からは全く検討されていない。
【特許文献１】特開昭６４−２４８２６号公報
【特許文献２】特開昭６０−１６８７０８号公報
【特許文献３】特開昭６１−１１５９１２号公報
【特許文献４】特開昭６１−１２０８１６号公報
【特許文献５】特開昭６４−１７０５号公報
【特許文献６】特開昭５０−１５４３９９号公報
【特許文献７】特許第３２５９４６５号
【非特許文献１】Journal of Photopolymer Science and Technology, vol.6, No.1, (1993), pp7-14
【発明の開示】
【発明が解決しようとする課題】
【０００８】
従って本発明の目的は、安価で入手し易いモノマーを用いて安価に製造でき、耐熱性に優れ、吸水性が低く、高い透明性有する重合体環化物およびそれを用いた光学用材料を提供することにある。
【課題を解決するための手段】
【０００９】
本発明者らは、上記課題を解決するため鋭意検討した結果、スチレン誘導体単位および共役ジエン誘導体単位を含有する共重合体を環化することにより、ガラス転移温度（Ｔｇ）が１０５℃以上に上昇し、耐熱性が著しく向上することを見出し、本発明を完成するに至った。【００１０】
すなわち、本発明は、スチレン誘導体単位および共役ジエン誘導体単位を含有する共重合体（Ａ）が環化されてなり、前記スチレン誘導体単位および共役ジエン誘導体単位の少なくとも一部が水素添加されていてもよい重合体環化物であって、ガラス転移温度が１０５℃〜２００℃である、前記重合体環化物に関する。なお、本明細書ではスチレン誘導体単位および共役ジエン誘導体単位をそれぞれ単にスチレン誘導体および共役ジエン誘導体とも記す。【００１１】
また本発明は、スチレン誘導体に由来する芳香環が、１Ｈ−ＮＭＲスペクトルにおける水素添加前の芳香族プロトンの積分値を１００％としたときの芳香族プロトンの減少率に基づき、１０％以上水素添加されている、前記重合体環化物に関する。【００１２】
さらに本発明は、環化する前の共重合体（Ａ）中のスチレン誘導体と共役ジエン誘導体のモル含有量比（スチレン誘導体／共役ジエン誘導体）が３０／７０〜８０／２０である、前記重合体環化物に関する。【００１３】
また本発明は、環化率が７０％以上である、前記重合体環化物に関する。【００１４】
さらに本発明は、スチレン誘導体がスチレン、α−メチルスチレンおよび４−メチルスチレンの少なくとも１種である、前記重合体環化物に関する。【００１５】
また本発明は、共役ジエン誘導体がブタジエンおよびイソプレンの少なくとも１種である、前記重合体環化物に関する。【００１６】
さらに本発明は、数平均分子量が１万〜１００万ｇ／モルである、前記重合体環化物に関する。【００１７】
また本発明は、環化率が８０％以上である、前記重合体環化物に関する。【００１８】
さらに本発明は、オレフィン性二重結合が共重合体（Ａ）中の共役ジエン誘導体に対し１０モル％以下である、前記重合体環化物に関する。【００１９】
また本発明は、スチレン誘導体と共役ジエン誘導体とにより形成される環化構造を有する、前記重合体環化物に関する。【００２０】
さらに本発明は、環化構造が下記一般式［Ｉ］〜［IＶ］：
【化１】
2007066767.tif 000002
（一般式［Ｉ］〜［ＩＶ］中、Ｒ１は水素原子またはメチル基を示し、Ｒ２、Ｒ３、Ｒ４およびＲ５はそれぞれ独立して水素原子、炭素原子数１〜６のアルキル基またはビニル基を示し、Ｒ２、Ｒ３、Ｒ４およびＲ５のうち隣接する２つの基が互いに結合してベンゼン環を形成していてもよく、Ｘ１、Ｘ２、Ｘ３およびＸ４はそれぞれ独立して水素原子、炭素原子数１〜１０のアルキル基、フェニル基またはハロゲン原子を示す）で表される構造の少なくとも１つを含む、前記重合体環化物に関する。【００２１】
また本発明は、１Ｈ−ＮＭＲスペクトルの０〜３ｐｐｍのプロトンの積分値と６〜８ｐｐｍのプロトンの積分値の比（０〜３ｐｐｍのプロトンの積分値／６〜８ｐｐｍのプロトンの積分値）が０．７〜２０である、前記重合体環化物に関する。【００２２】
さらに本発明は、１Ｈ−ＮＭＲスペクトルの０〜１ｐｐｍのプロトンの積分値と６〜８ｐｐｍのプロトンの積分値の比（０〜１ｐｐｍのプロトンの積分値／６〜８ｐｐｍのプロトンの積分値）が０．１〜５．０である、前記重合体環化物に関する。【００２３】
また本発明は、環化構造が下記一般式［Ｉ’’］〜［IＶ’’］：
【化２】
2007066767.tif 000003
（一般式［Ｉ’’］〜［IＶ’’］中、Ｒ１は水素原子またはメチル基を示し、Ｒ２、Ｒ３、Ｒ４およびＲ５はそれぞれ独立して水素原子、炭素原子数１〜６のアルキル基またはビニル基を示し、Ｒ２、Ｒ３、Ｒ４およびＲ５のうち隣接する２つの基が互いに結合して環を形成していてもよく、Ｘ１、Ｘ２、Ｘ３およびＸ４はそれぞれ独立して水素原子、炭素原子数１〜１０のアルキル基、フェニル基またはハロゲン原子を示す）で表される構造の少なくとも１つを含む、前記重合体環化物に関する。【００２４】
さらに本発明は、１H−NMRスペクトルの０〜１ｐｐｍのプロトンの積分値と全プロトンの積分値の比（０〜１ｐｐｍのプロトンの積分値／全プロトンの積分値）が０．０５〜０．５である、前記重合体環化物に関する。【００２５】
また本発明は、赤外分光分析測定で得られる赤外吸収スペクトルの１４５０ｃｍ−１と１３７５ｃｍ−１の強度比（１３７５ｃｍ−１の強度／１４５０ｃｍ−１の強度）が０．２〜０．８であって、かつ１４５０ｃｍ−１と８９０ｃｍ−１の強度比（８９０ｃｍ−１の強度／１４５０ｃｍ−１の強度）が０．６以下である、前記重合体環化物に関する。【００２６】
さらに本発明は、スチレン誘導体単位および共役ジエン誘導体単位を含有する共重合体（Ａ）を、環化触媒により環化反応を行い、必要に応じてさらに水素添加反応を行う、重合体環化物の製造方法に関する。【００２７】
また本発明は、少なくとも１種の環化触媒が、ハメットの酸度関数（Ｈ０）が−１１以下のブレンステッド酸、もしくは下記一般式［ＶＩＩＩ］：
ＭＸｎＲｍ−ｎ                      ［ＶＩＩＩ］
（一般式［ＶＩＩＩ］中、ＭはＡｌ、Ｔｉ、ＢまたはＦｅを示し、Ｘはハロゲン原子を示し、Ｒはアルキル基、アラルキル基、アリール基、アルケニル基、アルコキシル基またはフェノキシ基を示し、ｍはＭの原子価と等しい数を示し、０≦ｎ≦ｍである）で表されるルイス酸である、前記重合体環化物の製造方法に関する。【００２８】
さらに本発明は、水素添加触媒がチーグラー型触媒である、前記重合体環化物の製造方法に関する。【００２９】
また本発明は、前記重合体環化物を構成成分とする光学材料に関する。【００３０】
本発明の重合体環化物はスチレン誘導体単位および共役ジエン誘導体単位を含有する共重合体（Ａ）が環化されてなり、必要に応じてスチレン誘導体単位および共役ジエン誘導体単位の少なくとも一部が水素添加されてなる。本発明の重合体環化物はガラス転移温度（Ｔｇ）が高く、スチレン誘導体、共役ジエン誘導体の種類または環化反応条件により異なるが、Ｔｇを１０５℃以上とすることができるため、従来の重合体環化物に比べ耐熱性が顕著に向上している。Ｔｇの上限はスチレン誘導体や共役ジエンの種類により異なるが、約２００℃である。一方、上記の特許文献５には共役ジエンとしてポリブタジエンまたはポリイソプレンを環化した重合体環化物が記載されているが、７２〜９６％の高度の環化率にもかかわらず、Ｔｇは１０２℃以下である。このように、本発明はスチレン誘導体単位および共役ジエン誘導体単位を含有する共重合体を環化することにより耐熱性、耐吸水性および透明性が顕著に向上した、従来にない耐熱性樹脂を実現したものである。【００３１】
重合体環化物のＴｇは、スチレン誘導体と共役ジエン誘導体の比率（モル含有量比）の調整および環化条件の適切な選択により、より効果的に向上させることができる。本発明の重合体環化物に見られるＴｇの向上は、スチレンのＴｇが約１００℃であることから、単なるスチレンの添加効果によるものではなく、また特許文献５に示すように共役ジエンの環化だけではＴｇが大きく上昇しない（１０２℃以下）ことから、構成成分の共役ジエン誘導体同士の環化のみにより得られたものでもなく、上記の一般式［Ｉ］〜［IＶ］に示すようにスチレン誘導体と共役ジエン誘導体とによる環化構造の形成によるものであり、また、上記の一般式［Ｉ’’］〜［IＶ’’］に示すように、環化構造の形成とともにスチレン誘導体由来の芳香環の水素添加によるものである。【００３２】
すなわち、本発明の重合体環化物の環化構造には、下記一般式［Ｖ］で表される隣接する共役ジエン同士の環化構造以外に、スチレン誘導体と共役ジエン誘導体とによる環化構造が含まれる。スチレン誘導体と共役ジエン誘導体とによる環化構造は、例えば共重合体（Ａ）に含まれる共役ジエン誘導体由来のオレフィン性二重結合が、環化触媒によりカチオン化され、重合体（Ａ）中の他のオレフィン性二重結合およびスチレン誘導体の芳香環とのフリーデル・クラフツ反応によりアルキル化された二環式ないし多環式の構造であり、具体的には下記の一般式［Ｉ’］から一般式［Ｉ］へ、一般式［ＩＩ’］から一般式［ＩＩ］へ、一般式［ＩＩＩ’］から一般式［ＩＩＩ］へ、および／または一般式［ＩＶ’］から一般式［ＩＶ］への反応により環化した構造を含む。これらの一般式［Ｉ］〜［IＶ］で表される構造は嵩高く、耐熱性向上への寄与が大きいと考えられる。【００３３】
なお、一般式［Ｉ］〜［IＶ］で表されるベンゼン環の１位と２位の炭素原子を含む環化構造は安定な６員環であるため、形成し易いと考えられるが、それ以外の構造、例えばベンゼン環の１位と２位の炭素原子を含む５員環構造、ベンゼン環の１位と３位の炭素原子やベンゼン環の１位と４位の炭素原子を含む環構造を形成してもよい。【００３４】
【化３】
2007066767.tif 000004
【００３５】
本発明の重合体環化物は、スチレン誘導体と共役ジエン誘導体の比率、および環化条件を適切に選択することにより環化率が上昇し、環化率の上昇に伴いＴｇが上昇することにより耐熱性が向上する。環化率の上昇によりスチレン誘導体と共役ジエン誘導体とによる環化構造の形成が促進されるものと考えられる。スチレン誘導体と共役ジエン誘導体のモル含有量比（スチレン誘導体／共役ジエン誘導体）は１５／８５〜９０／１０が好ましく、２０／８０〜９０／１０がより好ましく、３０／７０〜８０／２０がさらに好ましく、４０／６０を超え、８０／２０以下が特に好ましい。環化率は７０％以上が好ましく、８０％以上がより好ましい。重合体環化物のＴｇは共重合体の構成成分、環化率、水素化率等によって変動する可能性があるが、通常上記のモル含有量比および環化率の範囲により１０５℃〜２００℃のＴｇを有する重合体環化物を得ることができる。【００３６】
さらに、本発明の重合体環化物は、上記一般式［Ｉ］〜［ＩＶ］で表される環化物がさらに水素添加された、上記一般式［Ｉ’’］〜［ＩＶ’’］で表される構造を有していてもよい。スチレン誘導体と共役ジエン誘導体との環化構造の形成に加え、スチレン誘導体由来の芳香環の１０％以上が水素添加されることにより、Ｔｇが上昇し、耐熱性がさらに向上する。このように本発明の重合体環化物の耐熱性は、スチレン誘導体と共役ジエン誘導体の比率、環化率、スチレン誘導体由来の芳香環の水素添加率等を適宜調整することにより所望する範囲に調節することが可能である。
【発明の効果】
【００３７】
本発明の重合体環化物は、耐熱性に優れ、吸水性が低く、高い透明性を有するため、特に光学用途に好適である。
【図面の簡単な説明】
【００３８】
【図１】示差走査熱量測定法（ＤＳＣ）により測定されるガラス転移温度（Ｔｇ）を示す図である。
【図２】参考例４で得られたスチレン−イソプレン共重合体（ａ４）の１Ｈ−ＮＭＲスペクトルを示す図である。
【図３】実施例５で得られた重合体環化物（Ａ５）の１Ｈ−ＮＭＲスペクトルを示す図である。
【図４】実施例９で得られた重合体環化物の水素添加物（Ｈ２）の１Ｈ−ＮＭＲスペクトルを示す図である。
【図５】参考例１０で用いたモデル化合物［Ｍ１］の１Ｈ−ＮＭＲスペクトルを示す図である。
【図６】参考例１１で得られたモデル環化物［Ｍ２］の１Ｈ−ＮＭＲスペクトルを示す図である。
【図７】実施例１８で得られた重合体環化物（Ｈ７）の１Ｈ−ＮＭＲスペクトルを示す図である。
【図８】実施例１８で得られた重合体環化物（Ｈ７）のＩＲスペクトルを示す図である。
【符号の説明】
【００３９】
１・・・発熱方向
２・・・温度（温度軸）
３・・・ガラス転移温度（Ｔｇ）
４・・・中央接線
５・・・転移前ベースライン
６・・・転移後ベースライン
７・・・中央接線と転移前ベースラインの交点を通る平行線
８・・・中央接線と転移後ベースラインの交点を通る平行線
９・・・平行線７と平行線９を２等分する平行線
【発明を実施するための最良の形態】
【００４０】
［Ｉ］重合体環化物
本発明の重合体環化物は、スチレン誘導体および共役ジエン誘導体を構造単位として含有する共重合体（Ａ）が、環化されてなる重合体環化物である。共重合体（Ａ）は、スチレン誘導体および共役ジエン誘導体を含むモノマーを共重合して得られる。【００４１】
（１）スチレン誘導体
本発明に用いるスチレン誘導体は、例えば一般式［ＶＩ］で示される化合物である。
【化４】
2007066767.tif 000005
【００４２】
一般式［ＶＩ］中、Ｒ１は水素原子またはメチル基を示し、Ｒ２、Ｒ３、Ｒ４およびＲ５はそれぞれ独立して水素原子、炭素原子数１〜６のアルキル基またはビニル基を示し、Ｒ２、Ｒ３、Ｒ４およびＲ５のうち隣接する２つの基が互いに結合してベンゼン環を形成していてもよい。【００４３】
一般式［ＶＩ］で表される化合物の好ましい具体例としては、スチレン、α−メチルスチレン、３−メチルスチレン、４−メチルスチレン、４−エチルスチレン、４−ｔ−ブチルスチレン、１−ビニルナフタレン、ジビニルベンゼン等の芳香族ビニル化合物を挙げることができ、安価で、入手が容易という点でスチレン、α−メチルスチレンまたは４−メチルスチレンがより好ましい。これらのスチレン誘導体は単独で用いても、２種以上を組み合わせて用いてもよい。【００４４】
（２）共役ジエン誘導体
本発明に用いる共役ジエン誘導体は、例えば一般式［ＶＩＩ］で示される化合物である。
【化５】
2007066767.tif 000006
【００４５】
一般式［ＶＩＩ］中、Ｘ１、Ｘ２、Ｘ３およびＸ４はそれぞれ独立して水素原子、炭素原子数１〜１０のアルキル基、フェニル基またはハロゲン原子を示す。ここで、例えばＸ２またはＸ３が水素原子の場合、一般式［ＶＩＩ］で表されるモノマーの重合体は、上記一般式［Ｖ］で表される環化構造を形成し得る。【００４６】
一般式［ＶＩＩ］で示される化合物の具体例としては、１，３−ブタジエン、イソプレン、１，３−ペンタジエン、２，３−ジメチルブタジエン、２−フェニル−１，３−ブタジエン、２−クロロ−１，３−ブタジエン、１，３−シクロヘキサジエン等の共役ジエン化合物を挙げることができ、安価で、入手が容易という点で１，３−ブタジエンまたはイソプレンがより好ましい。これらの共役ジエン誘導体は単独で用いても、２種以上を組み合わせて用いてもよい。【００４７】
本発明に用いる共重合体（Ａ）は、上記のスチレン誘導体および共役ジエン類を任意に組合せて重合した共重合体であってよい。共重合体（Ａ）の具体例としてはスチレン−イソプレン共重合体、スチレン−１，３−ブタジエン共重合体、α−メチルスチレン−イソプレン共重合体、α−メチルスチレン−１，３−ブタジエン共重合体、３−（または４−）メチルスチレン−イソプレン共重合体、３−（または４−）メチルスチレン−１，３−ブタジエン共重合体、４−エチルスチレン−イソプレン共重合体、４−エチルスチレン−１，３−ブタジエン共重合体、４−ｔ−ブチルスチレン−イソプレン共重合体、４−ｔ−ブチルスチレン−１，３−ブタジエン共重合体、１−ビニルナフタレン−イソプレン共重合体、１−ビニルナフタレン−１，３−ブタジエン共重合体、ジビニルベンゼン−イソプレン共重合体、ジビニルベンゼン−１，３−ブタジエン共重合体、スチレン−１，３−ペンタジエン共重合体、α−メチルスチレン−１，３−ペンタジエン共重合体、スチレン−２，３−ジメチルブタジエン共重合体、α−メチルスチレン−２，３−ジメチルブタジエン共重合体、スチレン−２−フェニル−１，３−ブタジエン共重合体、α−メチルスチレン−２−フェニル−１，３−ブタジエン共重合体、スチレン−２−クロロ−１，３−ブタジエン共重合体、α−メチルスチレン−２−クロロ−１，３−ブタジエン共重合体、スチレン−１，３−シクロヘキサジエン共重合体、α−メチルスチレン−シクロヘキサジエン共重合体等が挙げられる。【００４８】
共重合体（Ａ）の構造は特に制限されず、例えばランダム、ブロックおよびテーパードのいずれの共重合体でもよい。共重合体（Ａ）は耐熱性の観点からランダム共重合体が特に好ましい。また、共役ジエンがイソプレンの場合、トランス−１，４−構造単位、シス−１，４−構造単位、１，２−構造単位および３，４−構造単位のいずれの構造単位により構成されていてよく、またこれらの構造単位が単独で構成されていても、２種以上組合されて構成されていてもよい。【００４９】
本発明に用いる共重合体（Ａ）中のスチレン誘導体と共役ジエン誘導体のモル含有量比（スチレン誘導体／共役ジエン誘導体）は、環化反応後に得られる重合体環化物の耐熱性の観点から、１５／８５〜９０／１０の範囲が好ましく、２０／８０〜９０／１０の範囲がより好ましく、３０／７０〜８０／２０の範囲がさらに好ましく、４０／６０を超え、８０／２０以下が特に好ましい。【００５０】
重合体環化物のスチレン誘導体と共役ジエン誘導体のモル含有比は、スチレン誘導体と共役ジエン誘導体の種類により異なるため、正確に分析することは一般に困難であるが、それらの種類を所定の範囲に特定することにより大体のモル含有比を求めることができる。例えばスチレン誘導体が、スチレン、α−メチルスチレンおよび４−メチルスチレンの少なくとも1種であり、共役ジエン誘導体が１，３−ブタジエンおよびイソプレンの少なくと1種である場合には、１Ｈ−ＮＭＲスペクトルからスチレン誘導体と共役ジエン誘導体の大体のモル含有比を求めることができる。即ち、１Ｈ−ＮＭＲスペクトル（テトラメチルシラン（ＴＭＳ）のプロトンを０ｐｐｍとする）の０〜３ｐｐｍのプロトンの積分値と６〜８ｐｐｍのプロトンの積分値の比（０〜３ｐｐｍのプロトンの積分値／６〜８ｐｐｍのプロトンの積分値）が約０．７〜２０であれば、重合体環化物のスチレン誘導体と共役ジエン誘導体のモル含有比がほぼ１５／８５〜９０／１０の範囲にあり、０〜３ｐｐｍのプロトンの積分値と６〜８ｐｐｍのプロトンの積分値の比が約１．０〜１２であれば、ほぼ３０／７０〜８０／２０の範囲にある。      【００５１】
（３）他の共重合モノマー
本発明の重合体環化物は、スチレン誘導体および共役ジエン誘導体と共重合可能な他のモノマーを構成成分として含有していてもよい。共重合可能なモノマーはビニルモノマーであれば特に制限はなく、具体例としては、（メタ）アクリル酸、（メタ）アクリル酸メチル、（メタ）アクリル酸エチル、（メタ）アクリル酸ブチル、（メタ）アクリル酸２−ヒドロキシエチル、（メタ）アクリル酸グリシジル等の（メタ）アクリル酸系モノマー；無水マレイン酸、マレイン酸、フマル酸、マレイミド；アクリロニトリル、メタクリロニトリル等のニトリル基含有ビニルモノマー；アクリルアミド、メタクリルアミド等のアミド基含有ビニルモノマー；エチレン、プロピレン、ノルボルネン等のオレフィン類；酢酸ビニル、ピバリン酸ビニル、安息香酸ビニル等のビニルエステル類；極性基を有するスチレン誘導体、塩化ビニル、塩化ビニリデン、アリルクロライド、アリルアルコール等が挙げられる。これらは単独で用いても、２種類以上を組み合わせて用いてもよい。【００５２】
上記共重合可能なモノマーをスチレン誘導体および共役ジエン誘導体と共重合する場合、その共重合量はポリマー中の全モノマー単位あたり０．００１〜５０モル％が好ましく、０．０１〜２０モル％がより好ましく、０．０５〜１０モル％が最も好ましい。共重合量が多すぎると、環化反応が進行し難くなる場合がある。【００５３】
（４）数平均分子量
本発明で使用するスチレン誘導体および共役ジエン誘導体を含有する重合体の数平均分子量は特に限定されないが、得られる重合体環化物の力学的物性や加工性の観点から、約１万〜１００万ｇ／モルが好ましい。数平均分子量が小さすぎると機械的強度が不足し、大きすぎると成形が困難になる。ここで、数平均分子量はゲルパーミエーションクロマトグラフィーによるポリスチレン換算の分子量を意味する。【００５４】
（５）環化率
本発明の重合体環化物の環化率は７０%以上が好ましく、８０％以上がより好ましい。環化率が低いと得られる重合体環化物の耐熱性が低下する。【００５５】
ここで、本明細書において環化率とは、共重合体（Ａ）の１Ｈ−ＮＭＲスペクトルから求めたオレフィン性二重結合プロトンの積分値／全プロトンの積分値の割合を基準としたときの、重合体環化物の１Ｈ−ＮＭＲスペクトルから求めたオレフィン性二重結合プロトンの積分値／全プロトンの積分値の割合の減少率（％）により求めた環化率を意味する。【００５６】
本発明の重合体環化物の１Ｈ−ＮＭＲスペクトル（テトラメチルシラン（ＴＭＳ）のプロトンを０ｐｐｍとする）は、０〜１ｐｐｍのプロトンの積分値の割合が多いことが特徴である。１Ｈ−ＮＭＲスペクトルにおいて、０〜１ｐｐｍのプロトンの積分値と６〜８ｐｐｍのプロトンの積分値の比（０〜１ｐｐｍのプロトンの積分値／６〜８ｐｐｍのプロトンの積分値）は０．１〜５．０が好ましく、０．１〜３．０がより好ましく、０．１５〜２．０がさらに好ましい。０〜１ｐｐｍのプロトンの積分値と６〜８ｐｐｍのプロトンの積分値の比が小さいと、共役ジエン誘導体の含有量が低いか（スチレン誘導体の含有量が高いか）もしくは環化率が低いため、耐熱性が低くなる。一方、０〜１ｐｐｍのプロトンの積分値と６〜８ｐｐｍのプロトンの積分値の比が大きいとスチレン誘導体の含有量が低いため、やはり耐熱性が低下してしまう。【００５７】
（６）水素添加物
(ａ) オレフィン性二重結合への水素添加
本発明の重合体環化物は、空気中の酸素による劣化防止のため、好ましくは芳香族以外のオレフィン性二重結合が共重合体（Ａ）中の共役ジエン誘導体単位に対し１０モル％以下、より好ましくは５モル％以下、最も好ましくは１モル％以下である。本発明の重合体環化物は、その１Ｈ−ＮＭＲスペクトル（テトラメチルシラン（ＴＭＳ）のプロトンを０ｐｐｍとする）における４〜６ｐｐｍのプロトンの積分値と全プロトンの積分値との比率（４〜６ｐｐｍのプロトンの積分値／全プロトンの積分値）が好ましくは０．０５以下であり、より好ましくは０．０１以下である。上記比率が大きいと、オレフィン二重結合の量が多くなり劣化しやすい傾向がある。【００５８】
（ｂ）スチレン誘導体由来の芳香環への水素添加
本発明の重合体環化物は、上記のオレフィン性二重結合だけでなく、スチレン誘導体由来の芳香環にも水素添加されていてよい。芳香環が水素添加されることにより、ガラス転移温度がさらに上昇し耐熱性が向上する。芳香環の水素添加率は、１Ｈ−ＮＭＲスペクトルにおける水素添加前の芳香族プロトンの積分値を１００％としたときの芳香族プロトンの減少率に基づき、１０％以上が好ましく、２０％以上がより好ましく、３０％以上がさらに好ましく、５０％以上が最も好ましい。スチレン誘導体由来の芳香環が水素添加されているかは、１Ｈ−ＮＭＲおよび赤外分光分析測定により調べることができる。【００５９】
芳香環の水素添加率は、上記のように水素添加反応前後の１Ｈ−ＮＭＲスペクトルから求めることができる。具体的には、下記に示すように内部標準法を用い、水素添加前の芳香族プロトン（６〜８ｐｐｍ）の積分値を１００％としたときの芳香族プロトンの減少率から算出することができる。
芳香環水素添加率（％）＝［（Ｂ−Ａ）／Ｂ］×１００・・・（１）
Ａ＝水素添加後の６〜８ｐｐｍのプロトンの積分値／内部標準物質のプロトンの積分値
Ｂ＝水素添加前の６〜８ｐｐｍのプロトンの積分値／内部標準物質のプロトンの積分値【００６０】
ＦＴ−ＩＲ分光分析測定からスチレン誘導体由来の芳香環の水素添加率を測定する場合、ＩＲ吸収スペクトルの１４５０ｃｍ−１と７５６ｃｍ−１の強度比（７５６ｃｍ−１の強度／１４５０ｃｍ−１の強度）の減少量から算出することが可能である。ここで７５６ｃｍ−１は芳香環由来の吸収波長（逆数で表示）であり、水素添加率は１４５０ｃｍ−１の吸収強度で規格化している。【００６１】
また、芳香環を水素添加した場合、ＦＴ−ＩＲ分光分析測定から得られるＩＲ吸収スペクトルの１４５０ｃｍ−１と１３７５ｃｍ−１の強度比（１３７５ｃｍ−１の強度／１４５０ｃｍ−１の強度）が０．２〜０．８であって、かつ１４５０ｃｍ−１と８９０ｃｍ−１の強度比（８９０ｃｍ−１の強度／１４５０ｃｍ−１の強度）が０．６以下であるのが好ましい。ここで、ＦＴ−ＩＲ分光分析測定は、サンプルを粉末、プレス成形体、射出成形体、溶融押出シート、キャストフィルム等の形態にして測定する。これらの中でサンプルが粉末の場合はＫＢｒ法、薄膜の場合は透過法、厚いサンプルの場合はＡＴＲ法で測定するのが好ましい。【００６２】
本発明の重合体環化物の１Ｈ−ＮＭＲスペクトル（テトラメチルシラン（ＴＭＳ）のプロトンを０ｐｐｍとする）は、０〜１ｐｐｍのプロトンの積分値の割合が多い。０〜１ｐｐｍのプロトンの積分値と全プロトンの積分値の比（０〜１ｐｐｍのプロトンの積分値／全プロトンの積分値）は０．０５〜０．５であるのが好ましく、０．０７〜０．３であるのがより好ましい。０〜１ｐｐｍのプロトンの積分値と全プロトンの積分値の比が小さすぎると、共役ジエン誘導体の含有量が低いか（スチレン誘導体の含有量が高いか）もしくは環化率が低くなり、耐熱性が低くなる。一方、０〜１ｐｐｍのプロトンの積分値と全プロトンの積分値の比が大きすぎるとスチレン誘導体の含有量が低くなり、やはり耐熱性が低下してしまう。【００６３】
（７）ガラス転移温度（Ｔｇ）
本発明の重合体環化物は、環化反応前に比べＴｇが著しく上昇する。Ｔｇの上昇は共重合体（Ａ）中の隣接する共役ジエン誘導体ユニット同士の環化反応だけでなく、隣接するスチレン誘導体ユニットと共役ジエン誘導体ユニットの環化反応が起きていること、さらには芳香環が水素添加、好ましくは１０％以上水素添加されていることによる。【００６４】
Ｔｇは、示差走査熱量測定法（ＤＳＣ）により測定することができる。まずサンプルを窒素気流下、２５℃から１０℃／分で２００℃まで昇温し、ＤＳＣカーブを得る。次に、図１に示すＤＳＣカーブの中央接線４と転移前のベースライン５の交点を通り温度軸２に対して平行な平行線７と、中央接線４と転移後のベースライン６の交点を通り温度軸２に対して平行な平行線８を引く。本明細書では、この２本の平行線７、８を２等分する平行線９とＤＳＣカーブの交点における温度３をＴｇと定義する。【００６５】
Ｔｇは用いる樹脂、環化触媒の種類や量、反応温度、反応圧力、反応時間等の条件により、所望する温度に調整することが可能であるが、重合体環化物の耐熱性および強度の観点から１０５℃〜２００℃が好ましく、１０５℃〜１９０℃がより好ましく、１０８℃〜１８０℃がさらに好ましく、１１０℃〜１５０℃が特に好ましい。Ｔｇが低いと耐熱性が不足し、高過ぎると重合体環化物が脆くなる。【００６６】
（８）全光線透過率
本発明の重合体環化物は、特に光学材料に使用する場合は全光線透過率が高い方が好ましい。重合体環化物の全光線透過率は８０％以上が好ましく、８５％以上がより好ましい。【００６７】
（９）吸水率
本発明の重合体環化物は、寸法安定性の観点から吸水率が低い方が好ましい。重合体環化物の吸水率は、６０℃、９０％ＲＨ雰囲気下に置いたときの飽和吸水率として０．３重量％以下が好ましく、０．１重量％以下がより好ましく、０．０５重量％以下が最も好ましい。【００６８】
（１０）比重
本発明の重合体環化物は、比重が大きいと光学材料等の材料に適用する場合に重量が嵩み、その適用範囲が狭くなる。したがって、重合体環化物の比重は１.１０以下が好ましく、１．０５以下がより好ましい。【００６９】
（１１）屈折率
本発明の重合体環化物の屈折率は、光学材料として使用する場合、１．５０以上であるのが好ましく、１．５２以上であるのがより好ましい。屈折率が大きいとレンズ等の用途に用いた場合に成形体を薄くすることができる。【００７０】
（１２）光弾性係数
本発明の重合体環化物は、スチレン誘導体の含量を制御することにより、Ｔｇ以上の温度における光弾性係数を制御できる。Ｔｇ以上の温度における光弾性係数が大きいほど、得られる成形品の光学歪みが大きくなることが知られている。また、スチレン誘導体の含量を適切に制御することにより、ポリメタクリル酸メチルと同程度の小さい光弾性係数にすることも可能である。さらに、位相差フィルム用途では、Ｔｇ以上の温度における光弾性係数を制御した重合体環化物を用いることにより、生産性のよいフィルムの厚さや延伸倍率を設定することができる。好ましいＴｇ以上の温度、たとえばＴｇ＋２０℃における光弾性係数は、用途により一概に規定できないが、−２．０×１０−１０〜３．０×１０−１０ｃｍ２／ｄｙｎであることが好ましく、−６．０×１０−１１〜５．０×１０−１１ｃｍ２／ｄｙｎがより好ましい。【００７１】
［ＩＩ］重合体環化物の製造方法
（１）重合反応
スチレン誘導体および共役ジエン誘導体を構造単位として含有する共重合体（Ａ）は、ラジカル重合法、アニオン重合法、カチオン重合法、配位重合法等の公知の方法により得ることができる。工業的に容易に実施できるという観点から、特にラジカル重合法またはアニオン重合法が好ましい。【００７２】
（２）環化反応
環化反応は、触媒の種類、触媒量、反応温度、反応圧力、反応時間等により制御することが可能である。本発明の重合体環化物は、好ましくはスチレン誘導体および共役ジエン誘導体の種類、それらの構成比率等により、予め触媒の種類、触媒量、反応温度、反応圧力、反応時間等を適宜選択し、重合体のＴｇが１０５℃〜２００℃となる条件で行う。【００７３】
（３）環化溶媒
本発明に用いる環化反応は、特許第３１７０９３７号等に記載の公知の方法により行うことができる。具体的には、例えば不活性有機溶媒中または共重合体（樹脂）の溶融状態において、環化触媒を添加または接触させることにより行う。不活性有機溶媒は、樹脂が溶解し、かつ環化触媒に不活性な有機溶媒であれば特に制限なく使用することができる。具体的には、ベンゼン、トルエン、キシレン等の芳香族炭化水素系溶媒；ペンタン、ヘキサン、ヘプタン、オクタン、シクロペンタン、シクロヘキサン、メチルシクロヘキサン、デカリン等の脂肪族炭化水素系溶媒；塩化メチル、塩化メチレン、１，２−ジクロロエタン、１，１，２−トリクロロエチレン等のハロゲン化炭化水素系溶媒；エステル、エーテル等の含酸素系溶媒等を用いることができる。反応性を考慮すると、芳香族炭化水素系溶媒、脂肪族炭化水素系溶媒、ハロゲン化炭化水素系溶媒等が好ましい。これらの溶媒は単独で使用しても、２種類以上を組み合わせて使用してもよい。【００７４】
環化反応において不活性有機溶媒を使用する場合、不活性有機溶媒の使用量は特に限定されないが、共重合体（Ａ）１００重量部に対して通常１００〜１００００重量部、好ましくは１５０〜５０００重量部、より好ましくは２００〜３０００重量部である。不活性溶媒量が少ないと環化触媒の均一な混合が困難になるため、反応が不均一となり、均一な樹脂が得られなかったり、反応の制御が困難になる。不活性溶媒量が多いと生産性が低下してしまう。【００７５】
環化反応を溶融状態で実施する場合、溶融粘度を下げる目的で、少量の不活性有機溶媒を加えてもよい。この場合に用いる不活性有機溶媒は特に制限されず、例えば上記の不活性有機溶媒を用いることができる。不活性有機溶媒の使用量は共重合体（Ａ）１００重量部に対し、通常０．００１〜３０重量部、好ましくは０．００５〜１０重量部、より好ましくは０．０１〜５重量部である。不活性溶媒量が少ないと溶融粘度が十分に低下しない場合がある。不活性溶媒が多いと、溶媒粘度が低すぎて溶融状態での反応が困難になる。【００７６】
（４）環化触媒
本発明の製造方法は、環化触媒として酸性化合物を用いることができる。好ましい酸性化合物としてはハメットの酸度関数（Ｈ０）が−１１以下のブレンステッド酸、もしくは下記一般式［ＶＩＩＩ］：
ＭＸｎＲｍ−ｎ                    ［ＶＩＩＩ］
（一般式［ＶＩＩＩ］中、ＭはＢ、Ａｌ、ＴｉまたはＦｅを示し、Ｘはハロゲン原子を示し、Ｒはアルキル基、アラルキル基、アリール基、アルケニル基、アルコキシル基またはフェノキシ基を示し、ｍはＭの原子価と等しい数を示し、０≦ｎ＜ｍである。）
で表されるルイス酸が挙げられる。これらは単独で用いても２種以上を組み合わせて使用してもよい。ハメットの酸度関数（Ｈ０）が−１１以下のブレンステッド酸の具体例としては、硫酸（Ｈ０＝−１１．９３）、ＣｌＳＯ３Ｈ（Ｈ０＝−１３．８）、ＣＦ３ＳＯ３Ｈ（Ｈ０＝−１４．１）、ＦＳＯ３Ｈ（Ｈ０＝−１５．０７）等の液体状化合物、ナフィオン（Ｈ０＝−１２）、硫酸化ジルコニア（Ｈ０＝−１６．１）等の固体状化合物等が挙げられる。なお、Canadian Journal Chemistry, Vol.61, 2225-2243, 1983には多種の酸のハメットの酸度関数（Ｈ０）の参考文献の一覧が記載されており、それらの参考文献に記載の酸を本発明に用いる酸性化合物として挙げることができる。【００７７】
ルイス酸の具体例としては、ＢＦ３、ＢＦ３・ＯＥｔ２、ＢＦ３・フェノール、ＢＢｒ３、ＢＢｒ３ＯＥｔ２、ＡｌＣｌ３、ＡｌＣｌ２Ｅｔ、Ａｌ２Ｃｌ３Ｅｔ３、ＡｌＢｒ３、ＡｌＩ３、ＴｉＣｌ４、ＴｉＣｌ３（ＯｉＰｒ）、ＴｉＣｌ３（ＯＰｈ）、ＴｉＢｒ４、ＴｉＩ４、ＦｅＣｌ３、ＦｅＣｌ２等が挙げられる。これらの酸性化合物はＳｉＯ２、Ａｌ２Ｏ３、ＳｉＯ２−Ａｌ２Ｏ３、ＭｇＯ−ＳｉＯ２、Ｂ２Ｏ３−Ａｌ２Ｏ３、ＷＯ３−Ａｌ２Ｏ３、Ｚｒ２Ｏ３−ＳｉＯ２等の担持体に担持した固体酸として用いてもよい。これらの酸性化合物は組み合わせて用いても良く、また、さらに他の化合物等を添加してもよい。他の化合物等としては、例えばそれを添加することにより酸性化合物の活性を向上させることができる化合物等である。金属ハロゲン化合物の酸性化合物としての活性を向上させる化合物の例としては、ＭｅＬｉ、ＥｔＬｉ、ＢｕＬｉ、Ｅｔ２Ｍｇ、ＥｔＭｇＢｒ、Ｅｔ３Ａｌ、Ｍｅ４Ｓｎ、Ｅｔ４Ｓｎ、Ｂｕ４Ｓｎ、Ｂｕ３ＳｎＣｌ等の金属アルキル化合物；酢酸、パラトルエンスルホン酸、塩酸等のハメットの酸度関数（Ｈ０）が−１１より大きいブレンステッド酸；２−メトキシ−２−フェニルプロパン、ｔ−ブタノール、１，４−ビス（２−メトキシ−２−プロピル）ベンゼン、２−フェニル−２−プロパノール、ベンジルクロライド等のリビングカチオン重合における重合開始剤として用いられる化合物等が例示される。【００７８】
本発明の環化反応で使用する環化触媒の使用量は、環化触媒の種類により触媒能が異なるため、一概に使用量を規定することは難しいが、均一系触媒の場合、その使用量は、共重合体（Ａ）１００重量部に対し、０．００１〜１０００重量部が好ましく、０．０１〜１００重量部がより好ましく、０．０１〜１０重量部が最も好ましい。環化触媒に固体酸やイオン交換樹脂等の不均一触媒を使用する場合、その使用量は共重合体（Ａ）１００重量部に対し、０．１〜１００００重量部が好ましく、１〜１０００重量部がより好ましい。触媒量が少ないと環化反応の進行が遅く、多いと不経済である。【００７９】
本発明において、不活性有機溶媒中で環化反応を行う場合、反応温度は通常−４０℃〜２００℃が好ましく、０℃〜１５０℃がより好ましく、２０℃〜１３０℃が最も好ましい。樹脂が溶融した状態で環化反応を行う場合は、樹脂が熱分解しない温度であればよく、通常３５０℃以下、好ましくは３００℃以下で行う。反応温度が低すぎると反応の進行が遅く、高すぎると反応の制御が困難であり、再現性が得られにくい。【００８０】
環化反応を行うための反応圧力は特に限定されないが、０．５〜５０気圧が好ましく、０．７〜１０気圧がより好ましい。通常１気圧前後で環化反応を行う。【００８１】
環化反応を行う反応時間は、特に限定されず、用いる樹脂、その量、環化触媒の種類や量、反応温度、反応圧力等の条件に応じて、環化反応後に所望する性能の樹脂が得られるように、反応時間を適宜決めればよい。通常は０．０１時間〜２４時間、好ましくは０．２時間〜１０時間である。【００８２】
環化反応後の重合体は、例えば、再沈澱、加熱下での溶媒除去、減圧下での溶媒除去、水蒸気による溶媒の除去（スチームストリッピング）等の、重合体を溶液から単離する際の通常の操作によって、反応混合物から分離、取得することができる。【００８３】
（５）水素添加
本発明の重合体環化物は、耐熱性の向上、空気中の酸素による劣化防止等の目的のために水素添加されていてもよい。水素添加は、オレフィン性二重結合の９０％以上、またはスチレン誘導体由来の芳香環の１０％以上が水素添加されているのが好ましく、オレフィン性二重結合の９０％以上が水素添加され、かつ芳香族プロトンの減少率に基づき、スチレン誘導体由来の芳香環の１０％以上が水素添加されているのがより好ましく、芳香環の３０％以上が水素添加されているのが特に好ましい。【００８４】
水素添加方法は特に限定されず、例えばロジウム、ルテニウム等の貴金属を活性炭、シリカ、アルミナ、シリカアルミナ、ジルコニア、チタニア等の担体に担持させた不均一触媒、ウィルキンソン錯体等のロジウム錯体、ジトリフェニルホスフィンルルテニウムジクロライド等のルテニウム錯体等の錯体系均一触媒、ニッケル塩および／またはコバルト塩をアルキルアルミニウム、アルキルリチウム等の還元剤で還元したマルチサイト型チーグラー触媒等を使用することができる。経済性、触媒の除去性、触媒除去による金属の影響等の観点から、チーグラー触媒の使用が特に好ましい。【００８５】
触媒の使用量は特に制限されず、使用する触媒により使用量を変更してよい。チーグラー触媒を使用する場合、触媒中心金属の使用量は、還元する二重結合に対して、通常０．０１モル％から５０モル％であり、反応性、経済性の観点から、０．０５から３０モル％が好ましい。中心金属塩を還元する有機金属化合物の使用量は中心金属塩に対して、通常０．５から１０モル倍であり、トリアルキルアルミニウムの場合には、中心金属塩に対して１から５モル倍量を使用するのが好ましい。また、これらのチーグラー触媒の形成時に、アルコール、水等の活性プロトン化合物を添加し、チーグラー触媒の形成を速やかに実施することもできる。【００８６】
水素添加する場合に用いる溶媒としては、樹脂が溶解し、かつ水素添加触媒に不活性な有機溶媒であれば使用することができる。具体的には、ベンゼン、トルエン、キシレン等の芳香族炭化水素系溶媒；ペンタン、ヘキサン、ヘプタン、オクタン、デカン、シクロペンタン、シクロヘキサン、メチルシクロヘキサン、シクロオクタン、デカリン等の脂肪族炭化水素系溶媒等を用いることができる。これらは単独で使用しても、２種以上を組み合わせて使用してもよい。芳香族炭化水素系溶媒は自身も水素化されるため、経済的な観点からは、脂肪族炭化水素系溶媒を使用するのが好ましい。【００８７】
水素添加反応の反応温度は、使用する水素添加触媒や水素圧に依存するが、例えば２０℃〜２５０℃が好ましく、３０℃〜２００℃がより好ましく、６０℃〜１７０℃が最も好ましい。反応温度が低すぎると反応が円滑に進行し難く、反応温度が高すぎると副反応や分子量低下が起こりやすい。また水素圧としては、好ましくは常圧〜２００ｋｇｆ／ｃｍ２、より好ましくは５〜５０ｋｇｆ／ｃｍ２を用いることができる。水素圧が低すぎると反応が円滑に進行し難く、水素圧が高すぎるとチーグラー触媒が過剰に還元され、マルチサイト構造が崩壊し、反応活性が低下するだけでなく、装置上の制約が生じてしまう。【００８８】
水素添加反応系中における重合体環化物の濃度は、通常２重量％〜４０重量％であり、好ましくは３重量％〜３０重量％、より好ましくは５重量％〜２０重量％である。重合体環化物の濃度が低いと生産性の低下が起こり易く好ましくない。また重合体環化物の濃度が高すぎると、水素化重合体が析出したり、反応混合物の粘度が高くなり、攪拌が円滑に行えなくなる場合が生じ、好ましくない。【００８９】
水素添加反応の反応時間は、使用する水素添加触媒や水素圧、反応温度に依存するが、通常０．１時間〜５０時間、好ましくは０．２時間〜２０時間、より好ましくは０．５時間〜１０時間で行う。【００９０】
水素添加反応後の重合体は、例えば、再沈澱、加熱下での溶媒除去、減圧下での溶媒除去、水蒸気による溶媒の除去（スチームストリッピング）等の、重合体を溶液から単離する際の通常の操作によって、反応混合物から分離、取得することができる。【００９１】
［ＩＩＩ］光学材料
本発明の重合体環化物は、種々の光学材料に使用可能であり、その範囲は特に限定されないが、耐熱性に優れ、低吸水性および高透明性が要求される光学材料に好適である。光学材料としては、例えばレンズ、非球面レンズ、フレネルレンズ、銀塩カメラ用レンズ、デジタル電子カメラ用レンズ、ビデオカメラ用レンズ、プロジェクター用レンズ、複写機用レンズ、携帯電話用カメラレンズ、メガネ用レンズ、コンタクトレンズ、青色発光ダイオードを使用するデジタル光ディスク装置用非球面ピックアップレンズ、ロッドレンズ、ロッドレンズアレー、マイクロレンズ、マイクロレンズアレー、比較的高温の熱環境下で使用する上記の各種レンズ、各種レンズアレー、ステップインデックス型、グラジエントインデックス型、シングルモード型、マルチコア型、偏波面保存型、側面発光型等の光ファイバー、光ファイバーコネクタ、光ファイバー用接着剤、デジタル光ディスク（コンパクトディスク、光磁気ディスク、デジタルディスク、ビデオディスク、コンピュータディスク、青色発光ダイオード等）等の各種ディスク基板、液晶用偏光フィルム、バックライト用またはフロントライト用液晶用導光板、液晶用光拡散板、異なる屈折率を有する微粒子を分散させた液晶用光拡散板、液晶用ガラス基板代替フィルム、位相差フィルム、液晶用位相差板、携帯電話の液晶用導板、有機エレクトロルミネッセンス用位相差板、液晶用カラーフィルター、フラットパネルディスプレー用反射防止フィルム、タッチパネル用基板、透明導電性フィルム、反射防止フィルム、防げんフィルム、電子ペーパー用基板、有機エレクトロルミネッセンス用基板、プラズマディスプレー用前面保護板、プラズマディスプレー用電磁波防止板、フィールドエミッションディスプレー用前面保護板、圧電素子を使用し特定部位の光を前面拡散させる導光板、偏光子、検光子等を構成するプリズム、回折格子、内視鏡、高エネルギーレーザーを導波する内視鏡、ダハミラーに代表されるカメラ用ミラーもしくはハーフミラー、自動車用ヘッドライトレンズ、自動車用ヘッドライト用リフレクター、太陽電池用前面保護板、住宅用窓ガラス、移動体（自動車、電車、船舶、航空機、宇宙船、宇宙基地、人工衛星等）用窓ガラス、窓ガラス用反射防止フィルム、半導体露光時の防塵フィルム、電子写真感光材用保護フィルム、紫外光により書き込みもしくは書き換え可能な半導体（ＥＰＲＯＭ等）封止材、発光ダイオード封止材、紫外光発光ダイオード封止材、白色発光ダイオード封止材、ＳＡＷフィルター、光学的バンドパスフィルター、第二次高調波発生体、カー効果発生体、光スイッチ、光インターコネクション、光アイソレーター、光導波路、有機エレクトロルミネッセンスを使用した面発光体、半導体微粒子を分散させた面発光体、蛍光物質を溶解または分散させた蛍光体等が挙げられる。【００９２】
本発明の重合体環化物は、単独で使用することもできるし、ポリアミド、ポリウレタン、ポリエステル、ポリカーボネート、ポリオキシメチレン樹脂、アクリル樹脂、ポリビニルアルコール、エチレン−ビニルアルコール共重合体、ポリオレフィン、ポリスチレン、スチレン系ブロック共重合体等の他の重合体と配合した組成物として使用することもできる。組成物として使用する場合、安定剤、滑剤、顔料、耐衝撃性改良剤、加工助剤、補強剤、着色剤、難燃剤、耐候性改良剤、紫外線吸収剤、酸化防止剤、防かび剤、抗菌剤、光安定剤、耐電防止剤、シリコンオイル、ブロッキング防止剤、離型剤、発泡剤、香料等の各種添加剤；ガラス繊維、ポリエステル繊維等の各種繊維；タルク、マイカ、モンモリロナイト、スメクタイト、シリカ、木粉等の充填剤；各種カップリング剤等の任意成分を必要に応じて配合することができる。【００９３】
以上、本発明の実施形態について説明したが、本発明は上記の具体例に限定されるものではない。また、例示した材料は、特に説明がない限り、単独で用いても組み合わせて用いてもよい。【００９４】
以下に実施例を挙げて本発明をさらに詳しく説明するが、本発明はこれらの実施例に限定されるものではない。【００９５】
参考例１
スチレン−イソプレン共重合体（ａ１）
窒素置換した撹拌装置付き耐圧容器にシクロヘキサン６４０ｇ、テトラヒドロフラン０．４８ｇ、ｓｅｃ−ブチルリチウム（１．３Ｍシクロヘキサン溶液）１．１７ｍｌを添加し４０℃に加温した。そこにスチレン３６．８ｇとイソプレン１２３．２ｇからなる混合モノマー溶液を２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してスチレン−イソプレン共重合体（ａ１）１５３ｇを得た。数平均分子量（ＧＰＣ測定、ポリスチレン換算）は、１２６０００であり、１Ｈ−ＮＭＲから求めたスチレン含有量は１６モル％（２３重量％）、ビニル化度は２５％であった。【００９６】
ここでビニル化度は、スチレン−イソプレン共重合体の１H−NMRにおける３．８〜４．８ｐｐｍのプロトンの積分値（イ）を３，４構造単位、および４．８〜５．８ｐｐｍのプロトンの積分値（ロ）を１，４構造単位とし、下記式から求めた。
ビニル化度＝（（イ）／２）×１００／［（（イ）／２）＋（ロ）］【００９７】
参考例２
スチレン−イソプレン共重合体（ａ２）
窒素置換した撹拌装置付き耐圧容器にシクロヘキサン６４０ｇ、テトラヒドロフラン０．４８ｇ、およびｓｅｃ−ブチルリチウム（１．３Ｍシクロヘキサン溶液）１．２２ｍｌを添加し４０℃に加温した。そこにスチレン６０．８ｇとイソプレン９９．２ｇからなる混合モノマー溶液を２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してスチレン−イソプレン共重合体（ａ２）１５０ｇを得た。数平均分子量（ＧＰＣ測定、ポリスチレン換算）は、１２１０００であり、１Ｈ−ＮＭＲから求めたスチレン含有量は２９モル％（３８重量％）、ビニル化度は２７％であった。【００９８】
参考例３
スチレン−イソプレン共重合体（ａ３）
窒素置換した撹拌装置付き耐圧容器にシクロヘキサン６４０ｇ、テトラヒドロフラン０．４８ｇ、およびｓｅｃ−ブチルリチウム（１．３Ｍシクロヘキサン溶液）１．２６ｍｌを添加し、４０℃に加温した。そこにスチレン７５．２ｇとイソプレン８４．８ｇからなる混合モノマー溶液を２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してスチレン−イソプレン共重合体（ａ３）１５２ｇを得た。数平均分子量（ＧＰＣ測定、ポリスチレン換算）は、１１７０００であり、１Ｈ−ＮＭＲから求めたスチレン含有量は３９モル％（４７重量％）、ビニル化度は２８％であった。【００９９】
参考例４
スチレン−イソプレン共重合体（ａ４）
窒素置換した撹拌装置付き耐圧容器にシクロヘキサン６４０ｇ、テトラヒドロフラン０．４８ｇ、およびｓｅｃ−ブチルリチウム（１．３Ｍシクロヘキサン溶液）１．２０ｍｌを添加し、４０℃に加温した。そこにスチレン９２．８ｇとイソプレン６７．２ｇからなる混合モノマー溶液を２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してスチレン−イソプレン共重合体（ａ４）１４８ｇを得た。数平均分子量（ＧＰＣ測定、ポリスチレン換算）は、１２７０００であり、１Ｈ−ＮＭＲから求めたスチレン含有量は４８モル％（５８重量％）、ビニル化度は２８％であった。また、スチレン−イソプレン共重合体（ａ４）の１Ｈ−ＮＭＲスペクトルを図２に示す。【０１００】
参考例５
スチレン−イソプレン共重合体（ａ５）
窒素置換した撹拌装置付き耐圧容器にシクロヘキサン６４０ｇ、テトラヒドロフラン０．４８ｇ、およびｓｅｃ−ブチルリチウム（１．３Ｍシクロヘキサン溶液）１．２０ｍｌを添加し、４０℃に加温した。そこにスチレン１０４ｇとイソプレン５６．０ｇからなる混合モノマー溶液を２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してスチレン−イソプレン共重合体（ａ５）１５１ｇを得た。数平均分子量（ＧＰＣ測定、ポリスチレン換算）は、１２９０００であり、１Ｈ−ＮＭＲから求めたスチレン含有量は５５モル％（６５重量％）、ビニル化度は２８％であった。【０１０１】
参考例６
スチレン−イソプレン共重合体（ａ６）
窒素置換した撹拌装置付き耐圧容器にシクロヘキサン６４０ｇ、テトラヒドロフラン０．４８ｇ、およびｓｅｃ−ブチルリチウム（１．３Ｍシクロヘキサン溶液）１．１０ｍｌを添加し、４０℃に加温した。そこにスチレン１２０ｇとイソプレン４０．０ｇからなる混合モノマー溶液を２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してスチレン−イソプレン共重合体（ａ６）１５４ｇを得た。数平均分子量（ＧＰＣ測定、ポリスチレン換算）は、１３９０００であり、１Ｈ−ＮＭＲから求めたスチレン含有量は６６モル％（７５重量％）、ビニル化度は３０％であった。【０１０２】
参考例７
イソプレン重合体（ｂ１）
窒素置換した撹拌装置付き耐圧容器にシクロヘキサン６４０ｇ、テトラヒドロフラン０．４８ｇ、およびｓｅｃ−ブチルリチウム（１．３Ｍシクロヘキサン溶液）１．５ｍｌを添加し、４０℃に加温した。そこにイソプレン１６０ｇを２．０ｍｌ／分の速度で逐次添加し、添加終了後さらに４０℃で６０分反応後、メタノール１ｍｌを添加して重合を終了させた。得られた重合溶液をメタノール／アセトン（５０／５０ｖｏｌ）の混合溶媒１０Ｌに再沈後、十分に乾燥してイソプレン重合体（ｂ１）１５０ｇを得た。数平均分子量（ＧＰＣ測定、ポリスチレン換算）は９００００、ビニル化度は２７％であった。【０１０３】
参考例８
水素添加触媒の調製
トリイソブチルアルミニウム（東ソー・ファインケム株式会社製）をあらかじめシクロヘキサンに２０重量％の濃度で溶解しておいた溶液を、窒素置換したガラス製ナスフラスコに窒素気流下で２９．２ｍｌ添加し、０℃に冷却した。そこに、２−エチルヘキサン酸ニッケル（キシダ化学株式会社製）のトルエン溶液（ニッケル６％）を窒素気流下で７．４ｍｌ添加し、水素添加触媒を調製した。【０１０４】
参考例９
水素添加触媒の調製
温度計、還流管および攪拌機を装着した３００ｍｌ容三つ口フラスコを十分窒素置換した後、シクロヘキサン４５．８ｍｌを窒素気流下で加え、６０℃に昇温した。さらに６０℃で撹拌しながら、２−エチルヘキサン酸ニッケル（キシダ化学（株）製）のシクロヘキサン溶液（ニッケル６％）１７．２ｍｌおよび蒸留水０．５１ｍｌを添加した。そこにトリイソブチルアルミニウム（東ソー・ファインケム（株）製）をあらかじめシクロヘキサンに２０重量％の濃度で溶解した溶液５２．０ｍｌを窒素気流下で１５分かけてゆっくり滴下したところ、溶液の色が鮮やかな緑から黒へと変化した。得られた溶液を室温で１時間撹拌して、水素添加触媒を調製した。【０１０５】
参考例１０
一般式［Ｉ］〜［IＶ］で表される、スチレン誘導体と共役ジエン誘導体とによる環化構造が形成されていることを確認するため、構造の同定が容易な下記構造式を有するモデル化合物［Ｍ１］（スチレン１分子とイソプレン１分子が結合した化合物）を用いて環化反応を行った。【０１０６】
【化６】
2007066767.tif 000007
【０１０７】
(１) モデル化合物［Ｍ１］の合成
Ｊ．Ａｍ．Ｃｈｅｍ．Ｓｏｃ．，Ｖｏｌ．１１９，Ｎｏ４５，１９９７，ｐ．１０９４７−）に記載の方法に基づきモデル化合物［Ｍ１］を合成した。モデル化合物［Ｍ１］の１Ｈ−ＮＭＲスペクトルを図５に示す。【０１０８】
(２) モデル化合物［Ｍ１］の環化反応
後述する実施例１のスチレン−イソプレン共重合体として、上記(１)で得られたスチレン−イソプレンモデル化合物［Ｍ１］を用いた以外、実施例１と同様にして下記構造式を有するモデル環化物［Ｍ２］を得た。モデル環化物［Ｍ２］の１Ｈ−ＮＭＲスペクトルを図６に示す。１Ｈ−ＮＭＲスペクトルおよびＨＨ−ＣＯＳＹ法による二次元ＮＭＲスペクトルからモデル環化物［Ｍ２］の構造が下記構造式で表されることを確認した。【０１０９】
【化７】
2007066767.tif 000008
【０１１０】
以下の実施例および比較例における重合体環化物の各パラメータの測定方法を以下に示す。
分子量
ゲルパーミエーションクロマトグラフィー（ＧＰＣ）によるポリスチレン換算で求めた数平均分子量ある。ここでは、ＧＰＣ装置として東ソー株式会社製、ＨＬＣ−８０２０（品番）、カラムとして東ソー株式会社製、ＴＳＫｇｅｌ  ＧＭＨ−Ｍを２本とＧ２０００Ｈ１本を直列に繋いだものを用いた。【０１１１】
環化率
１Ｈ−ＮＭＲスペクトルからスチレン−イソプレン共重合体のオレフィン性二重結合プロトンの積分値／全プロトンの積分値の割合を基準としたときの、重合体環化物の１Ｈ−ＮＭＲスペクトルから求めたオレフィン性二重結合プロトンの積分値／全プロトンの積分値の割合の減少率（％）を環化率とした。
ここでは重水素化クロロホルムを溶媒とし、テトラメチルシラン（ＴＭＳ）を０ｐｐｍとして、日本電子株式会社製、ＪＮＭ−ＬＡ−４００（品番）を用いて１Ｈ−ＮＭＲスペクトルを得た。測定は室温で実施した。【０１１２】
ガラス転移温度（Ｔｇ）
十分に乾燥し、溶媒を除去したサンプルを用いて示差走査熱量測定法（ＤＳＣ）により測定した。サンプルを窒素１００ｍｌ／分の気流下、２５℃から１０℃／分で２００℃まで昇温し、ＤＳＣカーブを得る。次に、図１に示すＤＳＣカーブの中央接線４と転移前のベースライン５の交点を通り温度軸２に対して平行な平行線７と、中央接線４と転移後のベースライン６の交点を通り温度軸２に対して平行な平行線８を引く。本明細書では、この２本の平行線７、８を２等分する平行線９とＤＳＣカーブの交点における温度３をＴｇとした。ここでは、測定装置としてメトラートレド社製、ＤＳＣ３０（品番）を用いた。【０１１３】
全光線透過率
村上色彩研究所製、ＨＲ−１００（品番）を用いて測定した。
吸水率
プレス成形した長さ１４０ｍｍ、幅６０ｍｍ、厚さ０．８ｍｍの板を６０℃、９０％ＲＨ雰囲気下に１０日間置き、初期重量からの増加した重量の割合を吸水率とした。
吸水率（％）＝重量増加分×１００／初期重量【０１１４】
屈折率（ｎD）
ＡＴＡＧＯ社製、ＲＸ−２０００（品番）により２５℃で測定した。
０〜３ｐｐｍ／６〜８ｐｐｍ、０〜１ｐｐｍ／６〜８ｐｐｍの積分値の比
１Ｈ−ＮＭＲスペクトル（テトラメチルシラン（ＴＭＳ）のプロトンを０ｐｐｍとする）の０〜３ｐｐｍのプロトンの積分値と６〜８ｐｐｍのプロトンの積分値の比（０〜３ｐｐｍのプロトンの積分値／６〜８ｐｐｍのプロトンの積分値）および０〜１ｐｐｍのプロトンの積分値と６〜８ｐｐｍのプロトンの積分値の比（０〜１ｐｐｍのプロトンの積分値／６〜８ｐｐｍのプロトンの積分値）から求めた。【０１１５】
光弾性係数
厚さ２００μｍのプレスフィルムをＴｇ−２０℃で一晩アニールした後、Ｔｇ＋２０℃で長軸方向に引っ張り応力をかけ、その際のレターデーションをエリプソメーターＭ２２０（日本分光（株）製）で測定し、応力に対するレターデーションの変化量から光弾性係数を算出した。【０１１６】
０〜１ｐｐｍ／０〜１０ｐｐｍ、４〜６ｐｐｍ／０〜１０ｐｐｍの積分値の比
１H−NMRスペクトル（テトラメチルシラン（ＴＭＳ）のプロトンを０ｐｐｍとする）の０〜１ｐｐｍのプロトンの積分値と０〜１０ｐｐｍのプロトンの積分値の比（０〜１ｐｐｍのプロトンの積分値／０〜１０ｐｐｍのプロトンの積分値）および４〜６ｐｐｍのプロトンの積分値と０〜１０ｐｐｍのプロトンの積分値の比（４〜６ｐｐｍのプロトンの積分値／０〜１０ｐｐｍのプロトンの積分値）から求めた。【０１１７】
ＦＴ−ＩＲ分光分析測定
日本電子（株）製、ＪＩＲ−５５００（品番）を用い、実施例でプレス成形により作製した重合体環化物の板を、ダイヤモンドのプリズムを使用して入射角４５度のＡＴＲ法、１回反射により測定し、吸収を縦軸としてスペクトルを得た。得られたＩＲ吸収スペクトルの１４５０ｃｍ−１と１３７５ｃｍ−１の強度比（１３７５ｃｍ−１の強度／１４５０ｃｍ−１の強度）および、１４５０ｃｍ−１と８９０ｃｍ−１の強度比（８９０ｃｍ−１の強度／１４５０ｃｍ−１の強度）を算出した。強度は、それぞれの吸収ピークの低波数側および高波数側の谷部を結んでベースラインとし、吸収スペクトルの最大点からベースラインを２等分するように線を引き、ベースラインまでの高さを強度とした。ここで、８９０ｃｍ−１、１３７５ｃｍ−１および１４５０ｃｍ−１のそれぞれの吸収スペクトルは、±２ｃｍ−１程度の範囲で、ピークに最も近いスペクトルの最大点を吸収強度として採用した。【０１１８】
実施例１
参考例１で得られたスチレン−イソプレン共重合体（ａ１）５０ｇをガラス製コック付フラスコに入れ、十分窒素置換した後、脱水したシクロヘキサン１０００ｇを窒素気流下で加え、撹拌して均一に溶解した。さらに２５℃で撹拌しながら、触媒としてトリフルオロメタンスルホン酸（和光純薬工業（株）製）を窒素気流下で０．５ｇ添加し、３０分撹拌した。次いで、撹拌しながら炭酸ナトリウム水溶液（１重量％）１００ｇを添加し、反応を終了した。炭酸ナトリウム水溶液層を抜き取り、蒸留水を加えて水層が中性になるまで洗浄し、触媒を除去した。得られたシクロヘキサン層をメタノール／アセトン（５０／５０ｖｏｌ％）の混合溶媒１０Ｌに再沈後、十分に乾燥して重合体環化物（Ａ１）４８ｇを得た。得られた重合体環化物（Ａ１）を２２０℃でプレス成形し、厚さ０．８ｍｍの板を作製した。本実施例により得られた重合体環化物（Ａ１）の評価結果を表１に示す。【０１１９】
【表１】
2007066767.tif 000009
【０１２０】
【表２】
2007066767.tif 000010
【０１２１】
実施例２
実施例１のスチレン−イソプレン共重合体として参考例２で得られたスチレン−イソプレン共重合体（ａ２）を用いた以外、実施例１と同様にして重合体環化物（Ａ２）を４７ｇ得た。得られた重合体環化物（Ａ２）を２２０℃でプレス成形し、厚さ０．８ｍｍの板を作製した。本実施例により得られた重合体環化物（Ａ２）の評価結果を表１に示す。【０１２２】
実施例３
実施例１のスチレン−イソプレン共重合体として参考例３で得られたスチレン−イソプレン共重合体（ａ３）を用いた以外、実施例１と同様にして重合体環化物（Ａ３）を４９ｇ得た。得られた重合体環化物（Ａ３）を２２０℃でプレス成形し、厚さ０．８ｍｍの板を作製した。本実施例により得られた重合体環化物（Ａ３）の評価結果を表１に示す。【０１２３】
実施例４
実施例３の反応温度を２５℃から７０℃に変更した以外、実施例３と同様にして重合体環化物（Ａ４）を４８ｇ得た。得られた重合体環化物（Ａ４）を２３０℃でプレス成形し、厚さ１ｍｍの板を作製した。本実施例により得られた重合体環化物（Ａ４）の評価結果を表１に示す。【０１２４】
実施例５
実施例１のスチレン−イソプレン共重合体として参考例４で得られたスチレン−イソプレン共重合体（ａ４）を用いた以外、実施例１と同様にして重合体環化物（Ａ５）を４９ｇ得た。得られた重合体環化物（Ａ５）を２２０℃でプレス成形し、厚さ０．８ｍｍの板を作製した。本実施例により得られた重合体環化物（Ａ５）の評価結果を表１に示す。また、重合体環化物（Ａ５）の１Ｈ−ＮＭＲスペクトルを図３に示す。【０１２５】
実施例６
実施例１のスチレン−イソプレン共重合体として参考例５で得られたスチレン−イソプレン共重合体（ａ５）を用いた以外、実施例１と同様にして重合体環化物（Ａ６）を４９ｇ得た。得られた重合体環化物（Ａ６）を２２０℃でプレス成形し、厚さ０．８ｍｍの板を作製した。本実施例により得られた重合体環化物（Ａ６）の評価結果を表１に示す。【０１２６】
実施例７
実施例１のスチレン−イソプレン共重合体として参考例６で得られたスチレン−イソプレン共重合体（ａ６）を用いた以外、実施例１と同様にして重合体環化物（Ａ７）を４９ｇ得た。得られた重合体環化物（Ａ７）を２２０℃でプレス成形し、厚さ０．８ｍｍの板を作製した。本実施例により得られた重合体環化物（Ａ７）の評価結果を表１に示す。【０１２７】
実施例８
窒素置換した撹拌装置付き耐圧容器にシクロヘキサン２７０ｇ、実施例１で得られた重合体環化物（Ａ１）３０ｇを加え撹拌することにより、重合体環化物（Ａ１）を完全に溶解した。耐圧容器内を十分に水素で置換し、室温下、１０００ｒｐｍで撹拌しながら、参考例９で調製した水素添加触媒を７．９ｍｌ添加した。ただちに、水素で１０ｋｇｆ／ｃｍ２まで加圧し、５０℃まで昇温した。５０℃に昇温後、さらに水素添加触媒を７．９ｍｌ添加し、７０℃まで昇温した。７０℃で５時間反応させた後、常圧に戻した。蒸留水１００ｇにクエン酸８．１ｇと３０％過酸化水素水溶液４．８ｇを添加した水溶液を耐圧容器に添加し、３０分撹拌した。水層を抜き取り、蒸留水を加えて水層が中性になるまで洗浄し、触媒を除去した。得られたシクロヘキサン層をメタノール／アセトン（５０／５０ｖｏｌ％）の混合溶媒５Ｌに再沈後、十分に乾燥して水素添加物した重合体環化物（Ｈ１）２８ｇを得た。水素添加物した重合体環化物（Ｈ１）を２２０℃でプレス成形し、厚さ０．８ｍｍの板を作製した。本実施例により得られた重合体環化物（Ｈ１）の評価結果を表１に示す。【０１２８】
水素添加率
表１における実施例の水素添加率は、１Ｈ−ＮＭＲスペクトルから原料樹脂であるスチレン−イソプレン共重合体のオレフィン性二重結合プロトン（４〜６ｐｐｍ）の積分値／ベンゼン環プロトン（６〜８ｐｐｍ）の積分値の割合を基準としたときの、水素添加物した重合体環化物の１Ｈ−ＮＭＲスペクトルから求めたオレフィン性二重結合プロトン（４〜６ｐｐｍ）の積分値／ベンゼン環プロトン（６〜８ｐｐｍ）の積分値の割合の減少率（％）により水素添加率を求めた。【０１２９】
実施例９
実施例８の重合体環化物の替わりに実施例５で得られた重合体環化物（Ａ５）を用いた以外、実施例８と同様にして水素添加物した重合体環化物（Ｈ２）を２７ｇ得た。水素添加物した重合体環化物（Ｈ２）を２２０℃でプレス成形し、厚さ０．８ｍｍの板を作製した。本実施例により得られた重合体環化物（Ｈ２）の評価結果を表１に示す。また、重合体環化物（Ｈ２）の１Ｈ−ＮＭＲスペクトルを図４に示す。【０１３０】
実施例１０
実施例８の重合体環化物の替わりに実施例７で得られた重合体環化物（Ａ７）を用いた以外、実施例８と同様にして水素添加物した重合体環化物（Ｈ３）を２７ｇ得た。水素添加物した重合体環化物の水素添加物（Ｈ３）を２２０℃でプレス成形し、厚さ０．８ｍｍの板を作製した。本実施例により得られた重合体環化物（Ｈ３）の評価結果を表１に示す。【０１３１】
比較例１
実施例１のスチレン−イソプレン共重合体の替わりに、参考例７で得られたイソプレン重合体（ｂ１）を用いた以外、実施例１と同様にして重合体環化物（Ｂ１）を４７ｇ得た。得られた重合体環化物（Ｂ１）を２００℃でプレス成形し、厚さ０．８ｍｍの板を作製した。本比較例により得られた重合体環化物（Ｂ１）の評価結果を表１に示す。【０１３２】
比較例２
参考例３で得られたスチレン−イソプレン共重合体（ａ３）を本比較例とした。スチレン−イソプレン共重合体（ａ３）はＴｇが室温以下でゴム状であるため、形状を保持したプレス成形品ができなかった。【０１３３】
比較例３
ポリメタクリル酸メチル（以下ＰＭＭＡと表記する）としてパラペットＧＨ−Ｓ（株式会社クラレ製）を２２０℃でプレス成形し、厚さ０．８ｍｍの板を作製した。本比較例により得られたＰＭＭＡの評価結果を表１に示す。【０１３４】
比較例４
ポリスチレン（以下ＰＳｔと表記する）としてトーヨースチロールＧ−３２（東洋スチレン株式会社製）を２２０℃でプレス成形し、厚さ０．８ｍｍの板を作製した。本比較例により得られたＰＳｔの評価結果を表１に示す。【０１３５】
表１から本発明の重合体環化物について以下のことがわかる。
(１)  実施例１〜１０から、いずれの重合体環化物もＴｇが１０５℃以上であって、吸水率および比重が低く、全光線透過率が高いことがわかる。
(２)  実施例１〜１０と比較例１からスチレン−イソプレン共重合体の方がイソプレン重合体よりも、Ｔｇが向上していることがわかる。
(３)  実施例３および４から、反応温度を変えることによりＴｇをコントロールできることがわかる。
(４)  実施例１〜３および実施例５〜７から、同じ反応条件で環化した場合、スチレン含有量によってＴｇが変化することがわかる。上記実施例の範囲では特にスチレン含量２９〜６６モル％で最もＴｇが高くなり易いことがわかる。
(５)  実施例６、９および１０と比較例１、３および４から本発明の重合体環化物はスチレン誘導体の含量を適切に制御することにより、光弾性係数を制御することが可能であることがわかる。特に実施例６からポリメタクリル酸メチルレベルの小さい光弾性係数の重合体環化物を得ることが可能であることがわかる。【０１３６】
実施例１１
参考例４で得られたスチレン−イソプレン共重合体（ａ４）５０ｇをガラス製コック付フラスコに入れ、十分窒素置換した後、脱水したトルエン１０００ｇを窒素気流下で加え、撹拌して均一に溶解した。さらに６５℃で撹拌しながら、触媒としてＢＦ３・酢酸錯体（和光純薬工業（株）製）を窒素気流下で０．５ｇ添加し、３０分撹拌した。次いで、撹拌しながら炭酸ナトリウム水溶液（１重量％）１００ｇを添加し、反応を終了した。炭酸ナトリウム水溶液層を抜き取り、蒸留水を加えて水層が中性になるまで洗浄し、触媒を除去した。得られたトルエン層をメタノールの混合溶媒１０Ｌに再沈後、十分に乾燥して重合体環化物（Ａ８）４８ｇを得た。得られた重合体環化物（Ａ８）を２２０℃でプレス成形し、厚さ０．８ｍｍの板を作製した。本実施例により得られた重合体環化物（Ａ８）の評価結果を表２に示す。【０１３７】
【表３】
2007066767.tif 000011
【０１３８】
実施例１２
参考例４で得られたスチレン−イソプレン共重合体（ａ４）５０ｇをガラス製コック付フラスコに入れ、十分窒素置換した後、脱水したトルエン１０００ｇを窒素気流下で加え、撹拌して均一に溶解した。さらに６５℃で撹拌しながら、助触媒としてベンジルクロライド（和光純薬工業（株）製）を０．５ｇ、さらに触媒としてトルエンで２Ｍに調整したＡｌ２Ｃｌ３Ｅｔ３（東ソー・ファインケム株式会社製）を窒素気流下で５ｍｌ添加し、３０分撹拌した。次いで、撹拌しながら炭酸ナトリウム水溶液（１重量％）１００ｇを添加し、反応を終了した。炭酸ナトリウム水溶液層を抜き取り、蒸留水を加えて水層が中性になるまで洗浄し、触媒を除去した。得られたトルエン層をメタノールの混合溶媒１０Ｌに再沈後、十分に乾燥して重合体環化物（Ａ９）４６ｇを得た。得られた重合体環化物（Ａ９）を２２０℃でプレス成形し、厚さ０．８ｍｍの板を作製した。本実施例により得られた重合体環化物（Ａ９）の評価結果を表２に示す。【０１３９】
実施例１３
実施例８の重合体環化物の替わりに実施例１１で得られた重合体環化物（Ａ８）を用いた以外、実施例８と同様にして水素添加した重合体環化物（Ｈ４）２８ｇを得た。水素添加した重合体環化物の水素添加物（Ｈ４）を２２０℃でプレス成形し、厚さ０．８ｍｍの板を作製した。本実施例により得られた重合体環化物（Ｈ４）の評価結果を表２に示す。【０１４０】
実施例１４
実施例８の重合体環化物の替わりに実施例１２で得られた重合体環化物（Ａ９）を用いた以外、実施例８と同様にして水素添加した重合体環化物（Ｈ５）を２８ｇ得た。水素添加した重合体環化物（Ｈ５）を２２０℃でプレス成形し、厚さ０．８ｍｍの板を作製した。本実施例により得られた重合体環化物（Ｈ５）の評価結果を表２に示す。【０１４１】
実施例１５
参考例４で得られたスチレン−イソプレン共重合体（ａ４）５０ｇをガラス製コック付フラスコに入れ、十分窒素置換した後、脱水したシクロヘキサン１０００ｇを窒素気流下で加え、撹拌して均一に溶解した。さらに６０℃で撹拌しながら、触媒としてＴｉＣｌ４（和光純薬工業（株）製）を窒素気流下で０．５ｇ添加し、３０分撹拌した。次いで、撹拌しながら炭酸ナトリウム水溶液（１重量％）１００ｇを添加し、反応を終了した。炭酸ナトリウム水溶液層を抜き取り、蒸留水を加えて水層が中性になるまで洗浄し、触媒を除去した。得られたトルエン層をメタノールの混合溶媒１０Ｌに再沈後、十分に乾燥して重合体環化物（Ａ１０）４８ｇを得た。得られた重合体環化物（Ａ１０）を２２０℃でプレス成形し、厚さ０．８ｍｍの板を作製した。本実施例により得られた重合体環化物（Ａ１０）の評価結果を表２に示す。【０１４２】
実施例１６
参考例４で得られたスチレン−イソプレン共重合体（ａ４）５０ｇをガラス製コック付フラスコに入れ、十分窒素置換した後、脱水したトルエン１０００ｇを窒素気流下で加え、撹拌して均一に溶解した。さらに６０℃で撹拌しながら、触媒としてＦｅＣｌ３（アルドリッチ社製）を窒素気流下で０．５ｇ添加し、３０分撹拌した。次いで、撹拌しながら炭酸ナトリウム水溶液（１重量％）１００ｇを添加し、反応を終了した。炭酸ナトリウム水溶液層を抜き取り、蒸留水を加えて水層が中性になるまで洗浄し、触媒を除去した。得られたトルエン層をメタノールの混合溶媒１０Ｌに再沈後、十分に乾燥して重合体環化物（Ａ１１）４７ｇを得た。得られた重合体環化物（Ａ１１）を２２０℃でプレス成形し、厚さ０．８ｍｍの板を作製した。本実施例により得られた重合体環化物（Ａ１１）の評価結果を表２に示す。【０１４３】
比較例５
参考例４で得られたスチレン−イソプレン共重合体（ａ４）５０ｇをガラス製コック付フラスコに入れ、十分窒素置換した後、脱水したキシレン（和光純薬工業（株）製）４５０ｇを窒素気流下で加え、撹拌して均一に溶解した。さらに６５℃で撹拌しながら、触媒としてｐ−トルエンスルホン酸一水和物（Ｈ０＜１１：濃度１００％の値は明記されていないが、Journal of the American Chemical Society, 88, 1177-1183, 1066の記載から明らかである）（和光純薬工業（株）製）を窒素気流下で２．０ｇ添加し、２４０分撹拌した。次いで、撹拌しながら炭酸ナトリウム水溶液（１重量％）１００ｇを添加し、反応を終了した。炭酸ナトリウム水溶液層を抜き取り、蒸留水を加えて水層が中性になるまで洗浄し、触媒を除去した。得られたキシレン層をメタノール１０Ｌに再沈後、十分に乾燥して重合体環化物（Ｂ２）４８ｇを得た。得られた重合体環化物（Ｂ２）はＴｇが低く、良好なプレス成形体が得られなかった。比較例により得られた重合体環化物（Ｂ２）の評価結果を表２に示す。【０１４４】
表２から環化触媒として上記のルイス酸を用いた実施例１１〜１６の重合環化物は環化反応が良好に進み高いＴｇの重合体環化物が得られることがわかる。これに対し、非特許文献１に記載の環化触媒を用いた比較例５の重合環化物では環化反応が十分進まず、高いＴｇの重合体環化物が得られないことがわかる。【０１４５】
実施例１７
窒素置換した撹拌装置付き耐圧容器にシクロヘキサン３２０ｇ、実施例５で得られた水素未添加の環化物（Ａ５）２０ｇを加え撹拌することにより、環化物（Ａ５）を完全に溶解した後、耐圧容器内を十分に水素で置換し、１００℃まで昇温した。撹拌しながら、参考例９で調製した水素添加触媒９０ｍｌを添加し、直ちに水素で１０ｋｇｆ／ｃｍ２まで加圧した。１００℃で５時間反応させた後、常圧に戻し、水素を窒素で置換した。蒸留水１５０ｇにクエン酸３７ｇと３０％過酸化水素水溶液２１ｇを添加した水溶液を耐圧容器に添加し、５０℃で２時間撹拌した。室温で３０分静置し、シクロヘキサン層と水層を分離し、水層のみを除去し、さらに水層が中性になるまでシクロヘキサン層を蒸留水で分液洗浄し、触媒を除去した。得られたシクロヘキサン層をメタノール／アセトン（５０／５０ｖｏｌ％）の混合溶媒５Ｌに再沈後、十分に乾燥して重合体環化物（Ｈ６）１９ｇを得た。得られた重合体環化物（Ｈ６）を１８０℃でプレス成形し、厚さ０．８ｍｍの板を作製した。本実施例により得られた重合体環化物（Ｈ６）の評価結果を表３に示す。【０１４６】
芳香環水素添加率
表３における実施例の芳香環水素添加率は、１Ｈ−ＮＭＲスペクトルから水素添加反応前の６〜８ｐｐｍの積分値／テトラメチルシランの積分値を基準としたときの、重合体環化物の１Ｈ−ＮＭＲスペクトルから求めた６〜８ｐｐｍの積分値／テトラメチルシランの積分値の減少率（％）を芳香環水添率とした。ここではテトラメチルシランを０．５重量％含有した重水素化クロロホルムを溶媒とし、サンプルが５重量％になるように溶解した。テトラメチルシラン（ＴＭＳ）を０ｐｐｍとして、日本電子（株）製、ＪＮＭ−ＬＡ−４００（品番）を用いて１Ｈ−ＮＭＲスペクトルを得た。測定は室温で実施した。【０１４７】
オレフィン性二重結合の残存率
表３における実施例のオレフィン性二重結合の残存率は、１Ｈ−ＮＭＲスペクトルから求めたスチレン−イソプレン共重合体のオレフィン性二重結合プロトン（４〜６ｐｐｍのプロトンの積分値）／全プロトンの積分値の割合を基準としたときの、重合体環化物の１Ｈ−ＮＭＲスペクトルから求めたオレフィン性二重結合プロトン（４〜６ｐｐｍのプロトンの積分値）／全プロトンの積分値の割合の比率（モル％）をオレフィン性二重結合の残存率とした。
オレフィン性二重結合の残存率（モル％）＝（Ａ／Ｂ）×１００
Ａ：重合体環化物のオレフィン性二重結合のプロトン（４〜６ｐｐｍのプロトンの積分値）／全プロトンの積分値
Ｂ：スチレン／イソプレン共重合体（ａ１）のオレフィン性二重結合プロトン（４〜６ｐｐｍのプロトンの積分値）／全プロトンの積分値
ここでは重水素化クロロホルムを溶媒とし、テトラメチルシラン（ＴＭＳ）を０ｐｐｍとして、日本電子（株）製、ＪＮＭ―ＬＡ―４００（品番）を用いて１Ｈ−ＮＭＲスペクトルを得た。測定は室温で実施した。【０１４８】
【表４】
2007066767.tif 000012
【０１４９】
実施例１８
窒素置換した撹拌装置付き耐圧容器にシクロヘキサン３２０ｇ、実施例５で得られた水素未添加の環化物（Ａ５）２０ｇを加え撹拌することにより、環化物（Ａ５）を完全に溶解した後、耐圧容器内を十分に水素で置換し、１００℃まで昇温した。撹拌しながら、参考例９で調製した水素添加触媒９０ｍｌを添加し、直ちに水素で１０ｋｇｆ／ｃｍ２まで加圧した。１００℃で５時間反応させた後、さらに水素添加触媒９０ｍｌを添加し、直ちに水素で１０ｋｇｆ／ｃｍ２まで加圧し１０時間反応させた。その後、常圧に戻し、水素を窒素で置換した。蒸留水１５０ｇにクエン酸７４ｇと３０％過酸化水素水溶液４２ｇを添加した水溶液を耐圧容器に添加し、５０℃で２時間撹拌した。室温で３０分静置し、シクロヘキサン層と水層を分離し、水層のみを抜き取り、さらに水層が中性になるまでシクロヘキサン層を蒸留水で分液洗浄し、触媒を除去した。得られたシクロヘキサン層をメタノール／アセトン（５０／５０ｖｏｌ％）の混合溶媒１０Ｌに再沈後、十分に乾燥して重合体環化物（Ｈ７）１９ｇを得た。得られた重合体環化物（Ｈ７）を１８０℃でプレス成形し、厚さ０．８ｍｍの板を作製した。本実施例により得られた重合体環化物（Ｈ７）の評価結果を表３に示す。また、重合体環化物（Ｈ７）の１Ｈ−ＮＭＲスペクトルを図７に、ＩＲスペクトルを図８に示す。【０１５０】
実施例１９
窒素置換した撹拌装置付き耐圧容器にシクロヘキサン３２０ｇ、実施例５で得られた水素未添加の環化物（Ａ５）２０ｇを加え撹拌することにより、環化物（Ａ５）を完全に溶解した後、ジトリフェニルホスフィンルテニウムジクロリド０．０２ｇを添加した。耐圧容器内を十分に水素で置換し、水素圧を１０ｋｇｆ／ｃｍ２まで加圧し、１４０℃まで昇温した。直ちに水素で２０ｋｇｆ／ｃｍ２まで加圧した。１４０℃で６時間反応させた後、常温に戻し、水素を窒素で置換した。得られた反応液をメタノール５０ｍｌで２回洗浄し、得られたシクロヘキサン層をメタノール／アセトン（５０／５０ｖｏｌ％）の混合溶媒１０Ｌに再沈後、十分に乾燥して重合体環化物（Ｈ８）１８ｇを得た。得られた重合体環化物（Ｈ８）を１８０℃でプレス成形し、厚さ０．８ｍｍの板を作製した。本実施例により得られた重合体環化物（Ｈ８）の評価結果を表３に示す。【０１５１】
表３から、実施例５、１７〜１９の重合体環化物Ａ５およびＨ６〜８はいずれもＴｇが１０５℃以上であって、吸水率および比重が低く、全光線透過率が高い。また、実施例１７〜１９と実施例５の比較から、芳香環が水素添加されることによりガラス転移温度が上昇し、かつ吸水率がさらに低下していることがわかる。したがって、重合体環化物Ｈ６〜８は光学材料として非常に優れていることがわかる。一方、比較例３のＰＭＭＡはＴｇが比較的高い（１０９℃）ものの、吸水率が１．７重量％および比重が１．１９と大きく、また比較例４のＰＳｔはＴｇが１００℃と低く、吸水率も実施例５、１７〜１９の重合体環化物に比べ高く、いずれも光学材料として実施例の重合体環化物Ａ５およびＨ６〜８に比べ劣っていることがわかる。
【図１】
2007066767.tif 000015
【図２】
2007066767.tif 000016
【図３】
2007066767.tif 000017
【図４】
2007066767.tif 000018
【図５】
2007066767.tif 000019
【図６】
2007066767.tif 000020
【図７】
2007066767.tif 000021
【図８】
2007066767.tif 000022
【国際調査報告】
2007066767.tif 000023
2007066767.tif 000024
2007066767.tif 000025
2007066767.tif 000026